(57)【要約】【課題】電磁波遮蔽性能を十分に発揮することができると共に、編み織り作業が容易にして、通気性および可撓性を備え、しかも肌触りの良い編物ないし織物を編み織りできる電磁波遮蔽編織用複合糸を提供する。【解決手段】単一または複数本の導電性金属線材２０と、単一または複数本の撚り糸３０ないしフィラメント糸とを、それぞれ平行に引き揃えて芯糸４０ｘを構成し、この芯糸４０ｘの周囲に前記導電性金属線材２０が露出しないように撚り糸ないしフィラメント糸を、それぞれＺ撚りおよび／またはＳ撚りして構成する。【選択図】　図１
2004011033.tif 000002
【特許請求の範囲】
【請求項１】
単一または複数本の導電性金属線材と、単一または複数本の撚り糸ないしフィラメント糸とを、それぞれ平行に引き揃えて芯糸を構成し、この芯糸の周囲に前記導電性金属線材が露出しないように撚り糸ないしフィラメント糸を、それぞれＺ撚りまたはＳ撚りして構成することを特徴とする電磁波遮蔽編織用複合糸。
【請求項２】
単一または複数本の導電性金属線材と、単一または複数本の撚り糸ないしフィラメント糸とを、それぞれ平行に引き揃えて芯糸を構成し、この芯糸の周囲に前記導電性金属線材が露出しないように撚り糸ないしフィラメント糸を、それぞれＺ撚りおよびＳ撚りして構成することを特徴とする電磁波遮蔽編織用複合糸。
【請求項３】
前記撚り糸またはフィラメント糸は、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものから選択使用することを特徴とする請求項１または２記載の電磁波遮蔽編織用複合糸。
【請求項４】
請求項１または２記載の電磁波遮蔽編織用複合糸に対し、その周囲に単一または複数本の導電性金属線材を、さらにコイル状に巻き付けたことを特徴とする電磁波遮蔽編織用複合糸。
【請求項５】
前記導電性金属線材は、直径が１０〜５０μｍの鉄もしくはその合金またはステンレス・スチールの線材からなることを特徴とする請求項１ないし４のいずれかに記載の電磁波遮蔽編織用複合糸。
【請求項６】
前記導電性金属線材は、ニッケル、錫、コバルト、クロム等の金属アレルギーの原因となる成分を含まないか、またはその成分の含有率が低いことを特徴とする請求項５記載の電磁波遮蔽編織用複合糸。
【発明の詳細な説明】
【０００１】
【発明の属する技術分野】
本発明は、身体等に有害な電磁波に対する遮蔽効果を有し、この種の電磁波を発生する電子通信機器および各種の電子機器等のオペレータに対し、電磁波障害防止のための各種着衣、その他身の回りにおいて使用するシート類やカーテン等の内装材として、有効に適用することができる電磁波遮蔽編織用複合糸に関するものである。
【０００２】
【従来の技術】
近年、携帯電話、ＰＨＳ電話、パソコン通信等の各種移動通信手段の発達によって、前記各種移動通信手段の間における電波の混信、通信内容の漏洩のみならず、コンピュータおよびこれによって制御される各種電子機器等の誤動作や、身体に対する電磁波障害等の問題が生じている。特に、身体に対する電磁波の悪影響は極めて重要であり、従来より電磁波遮蔽効果を有する衣服等について、種々の研究開発ないし提案がなされている。
【０００３】
例えば、カーボン、グラファイト、アルミニウム、銅、銀、ニッケル、チタン、錫、亜鉛等を含む合金、酸化インジウム、アモルファス金属等の導電性素材によって構成される繊維状、箔状、粉末状の導電性物質は、電磁波遮蔽性物質として電磁波遮蔽シートに使用されている。しかし、この種の電磁波遮蔽シートは、通気性や可撓性を欠くため、衣服等には適さない難点がある。
【０００４】
しかるに、織物や編物は、通気性と可撓性に富むシートとして有利であり、このことから、従来において、例えば織物や編物を構成する糸として、天然ゴム、合成ゴム等からなる弾性繊維の周囲に、黄銅、アルミニウム、ステンレス等よりなるフィラメント状ないし細幅リボン状の金属繊維を、螺旋状に巻き付けた導電性の複合弾性糸およびこれを用いて織成された織布が提案されている（実公平３−４０５９５号公報）。また、アルミ箔をステープル繊維状に微細に裁断して得られたアルミニウム繊維と、綿やポリエステル等の通常の可紡性繊維との混紡糸を得ると共に、この混紡糸を経糸および緯糸に用いて織成した織地からなる電磁波シールド用カーテンが提案されている（実公平３−３６５３８号公報）。さらに、紙またはセロハンからなる基材の片面に、アルミ箔、銅箔等の金属箔を貼合せ、さらに必要により金属箔上に表面が通電するように保護層を設けた扁平糸と、導電性繊維からなる芯糸に金属箔を外側として蛇腹撚りしてなる導電性金銀糸が提案されている（実公昭６２−３９１０２号公報）。
【０００５】
前記の提案に係る導電性の複合弾性糸、アルミニウム繊維を含む混紡糸および導電性金銀糸は、それぞれ導電性を有すると共に、これらの糸を使用して通気性および可撓性を有し、しかも電磁波遮蔽性を有している織物や編物を得ることができる。しかしながら、前記の提案に係るアルミニウム繊維と通常の可紡性繊維との混紡糸では、アルミニウム繊維が伸縮性を欠くことから、それが糸の長さ方向に連続するために伸縮性が殆どなく、得られる織物も粗硬で肌触りが悪くなる難点がある。しかも、この場合、それぞれ繊維の素材の相違によって生じる柔軟性や伸縮性の相違から、それらを混紡し加撚しても両者は均等に絡み合わず、剛直なアルミニウム繊維が抜け出して脱落し易く、両者を混紡すること自体が難しく、耐摩耗性のある織物を得ることができない難点がある。
【０００６】
また、前記の提案に係る金属繊維ないし金属箔糸を有機繊維糸に螺旋状ないし蛇腹状に巻き付けた複合糸は、金属繊維ないし金属箔糸が伸縮性を有していないとしても、それが螺旋状に巻き付けられていて、複合糸の長さ方向に変形し易いスプリング状のコイル構造を有するので、比較的可撓で伸縮性のある織物が得られるが、例えば金属繊維ないし金属箔糸は、高価であり、製造コストが増大するばかりでなく、金属箔糸は金属箔を細く裁断して製造するために、その断面は角張った扁平形を有し、その角張った裁断口が複合糸の長さ方向に螺旋状に連続するので、織物は表面が粗硬で肌触りの悪いものとなる難点がある。
【０００７】
このような観点から、従来において、磨耗し難く、可撓で手触りがよく、電磁波遮蔽性に優れ、カーテンその他の内装材、ＯＡ機器カバー、ＯＡ機器を扱う作業者の作業衣等に適した織物として、金属モノフィラメントを、１０本以上の繊維で構成される芯糸に、螺旋状に巻き付けて成る扁平非真円形断面の複合糸を作成すると共に、この複合糸が少なくとも一部の経糸と、少なくとも一部の緯糸を構成してなる電磁波遮蔽織物が提案されている（特開平８−２９１４３２号公報）。
【０００８】
すなわち、前記提案に係る電磁波遮蔽織物において、芯糸としては、ナイロン、ビニロン、ポリエステル繊維、アクリル繊維、塩化ビニリデン繊維、アセテート、レーヨン、絹等の有機質繊維の他に、無機質繊維であるガラス繊維が使用され、さらにはそれらの繊維を混用して使用され、これらの繊維は、好ましくは単糸繊度を３〜５デニールとし、芯糸の総デニールを１００〜２５０デニールに設定されている。
一方、金属モノフィラメントとしては、金属箔を裁断して得られた金属モノフィラメントを、さらにその金属を溶解する溶液に通したり、あるいはプレスロールに通して押し潰し、角張っていた裁断口に丸みを与えて、厚み７〜２０μｍ、幅１ｍｍ（１００μｍ）以下としたものが使用されている。そして、複合糸についても、同様にプレスロールに通すなど圧延して丸みを与えている。
【０００９】
【発明が解決しようとする課題】
しかるに、前記提案に係る電磁波遮蔽織物は、織物を構成する全ての経糸と緯糸に前記複合糸を用いると、肌身が直接金属モノフィラメントに触れて着心地の悪いものとなるため、経糸と緯糸の数本おきに前記複合糸を用いたり、あるいは二重織組織によって複合糸が織物の内部や裏側に隠れて表面に表われないように織成する必要があり、このため織成作業が煩雑となるばかりでなく、電磁波遮蔽効果も低減する等の難点がある。
【００１０】
そこで、本発明者等は、種々検討並びに試作を重ねた結果、直径１０〜５０μｍのステンレス・スチールからなる単一または複数本の導電性金属線材に対し、単一または複数本の木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものからなる撚り糸ないしフィラメント糸を平行に引き揃えて芯糸を構成し、この芯糸の周囲に前記導電性金属線材が露出しないように撚り糸ないしフィラメント糸を、それぞれＺ撚りまたはＳ撚りして構成することにより、電磁波遮蔽性能を十分に発揮することができると共に、編み織り作業が容易にして、通気性および可撓性を備え、しかも肌触りの良い編物ないし織物を編み織りできる電磁波遮蔽編織用複合糸を得ることができることを突き止めた。
【００１１】
すなわち、単一または複数本の導電性金属線材に対し、撚り糸ないしフィラメント糸を平行に引き揃えて芯糸とすることにより、導電性金属線材単体の場合に比べて、芯糸に対してさらに撚り糸ないしフィラメント糸をＺ撚りまたはＳ撚りする際の、撚り糸ないしフィラメント糸の相互による馴染みが良好となり、通常の複合糸としての風合および品質を保持することができる。
【００１２】
また、この場合に使用する導電性金属線材としては、直径が１０〜５０μｍの鉄もしくはその合金またはステンレス・スチールの線材を好適に使用することができる。さらに、前記導電性金属線材は、ニッケル、錫、コバルト、クロム等の金属アレルギーの原因となる成分を含まないか、またはその成分の含有率が低いものとすれば好適である。
【００１３】
このように構成した電磁波遮蔽編織用複合糸は、この複合糸を使用して通常の編み糸ないし織り糸として編み織りして所要の編物ないし織物を作成した場合、前記複合糸により形成されるメッシュ構造は、導電性金属線材が相互に導通接触しなくても、高周波帯域の電磁波に対して、極めて有効な反射効果ないし吸収効果を発揮させることができることを突き止めた。
【００１４】
なお、本発明において、使用し得る撚り糸としては、その撚り数、撚り方法、外観等によって種別され、例えば（１）普通撚糸（片撚り糸、諸撚り糸）、（２）強撚糸（片撚り糸、諸撚り糸）および（３）飾り糸（撚り加工による飾り糸、その他の加工による飾り糸）等を使用することができる。
【００１５】
また、本発明において、電磁波遮蔽編織用複合糸を構成する場合のＺ撚り（左撚り）とＳ撚り（右撚り）とは、糸の上下を保持し、上端を左に回転すると撚り線は左下より右上に走り、これをＺ撚り（左撚り）という。また、糸の上下を保持し、上端を右に回転すると撚り線は右下より左上に走り、これをＳ撚り（右撚り）という。これらの撚り方向は、それぞれその使用目的によって、Ｚ撚りおよびＳ撚りのいずれでも組合せ使用することができる。例えば、一方向に撚りをかけた片撚り糸、下撚りと反対方向に上撚りをかけた諸糸、太さを異にするビッコ諸糸、駒撚り糸、壁糸等各種のものが得られる。これらの中で、最も応用範囲の広い諸糸は、上撚りを下撚りの反対方向にかけ、下撚りを解舒し、繊維の位置を安定させ、糸に平滑性を与えることができる。なお、紡績糸の場合、単糸での撚り方向は、綿紡績においてはＺ撚り、毛紡績糸においてはＳ撚りであり、双糸の場合はその反対方向の撚りが多いため、他の撚り糸との加撚に際しては、それぞれ注意を要する。
【００１６】
なお、前記の電磁波遮蔽編織用複合糸に対し、その用途に応じて、その周囲に単一または複数本の導電性金属線材を、さらにコイル状に巻き付けた構成とすることができる。
【００１７】
従って、本発明の目的は、電磁波遮蔽性能を十分に発揮することができると共に、編み織り作業が容易にして、通気性および可撓性を備え、しかも肌触りの良い編物ないし織物を編み織りできる電磁波遮蔽編織用複合糸を提供することにある。
【００１８】
【課題を解決するための手段】
前記の目的を達成するため、本発明に係る電磁波遮蔽編織用複合糸は、単一または複数本の導電性金属線材と、単一または複数本の撚り糸ないしフィラメント糸とを、それぞれ平行に引き揃えて芯糸を構成し、この芯糸の周囲に前記導電性金属線材が露出しないように撚り糸ないしフィラメント糸を、それぞれＺ撚りまたはＳ撚りして構成することを特徴とする。
【００１９】
また、本発明に係る電磁波遮蔽編織用複合糸は、単一または複数本の導電性金属線材と、単一または複数本の撚り糸ないしフィラメント糸とを、それぞれ平行に引き揃えて芯糸を構成し、この芯糸の周囲に前記導電性金属線材が露出しないように撚り糸ないしフィラメント糸を、それぞれＺ撚りおよびＳ撚りして構成することを特徴とする。
【００２０】
前記の電磁波遮蔽編織用複合糸において、前記撚り糸またはフィラメント糸は、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものから選択使用することができる。
【００２１】
前記の電磁波遮蔽編織用複合糸に対し、その周囲に単一または複数本の導電性金属線材を、さらにコイル状に巻き付けた構成とすることができる。
【００２２】
また、本発明の電磁波遮蔽編織用複合糸に適用する導電性金属線材は、直径が１０〜５０μｍの鉄もしくはその合金またはステンレス・スチールの線材を好適に使用することができる。この場合、前記導電性金属線材は、ニッケル、錫、コバルト、クロム等の金属アレルギーの原因となる成分を含まないか、またはその成分の含有率が低いものとすることができる。
【００２３】
【発明の実施の形態】
次に、本発明に係る電磁波遮蔽編織用複合糸の実施例につき、添付図面を参照しながら以下詳細に説明する。
【００２４】
【実施例１】
図１ないし図３は、本発明に係る電磁波遮蔽編織用複合糸の一実施例を示すものである。本実施例においては、直径が１０〜５０μｍからなる単一の導電性金属線材２０と、単一または複数本の撚り糸３０またはフィラメント糸とを、それぞれ平行に引き揃えて芯糸４０ｘを構成し、この芯糸４０ｘの周囲に前記導電性金属線材２０が露出しないように撚り糸３２ｚ、３２ｓないしフィラメント糸を、それぞれＺ撚りおよび／またはＳ撚りして構成したものである。
【００２５】
なお、本実施例において、使用する撚り糸３０、３２ｚ、３２ｓとしては、一般にその撚り数、撚り方法、外観等によって、次の３種に大別される。
（１）普通撚糸（約１０００回／ｍ以下の撚り数）として、片撚り糸、諸撚り糸の種類がある。
（２）強撚糸（約３０００回／ｍ以下の撚り数）として、片撚り糸、諸撚り糸の種類がある。
（３）飾り糸（特異な外観形態を与えた撚り糸であって、飾撚糸、意匠糸ともいう）として、撚り加工による飾り糸、その他の加工による飾り糸の種類がある。
【００２６】
しかるに、図１に示す電磁波遮蔽編織用複合糸１０Ａは、単一の導電性金属線材２０として、直径３０μｍのステンレス・スチールワイヤに対し、単一または複数本の撚り糸３０ないしフィラメント糸を平行に引き揃えて芯糸４０ｘを構成し、この芯糸４０ｘの周囲に前記導電性金属線材２０が露出しないように、撚り糸３２ｚをＺ撚りして構成したものである。なお、前記撚り糸３０、３２ｚの具体的な使用例については後述する。
【００２７】
また、図２に示す電磁波遮蔽編織用複合糸１０Ｂは、単一の導電性金属線材２０として、直径３０μｍのステンレス・スチールワイヤに対し、単一または複数本の撚り糸３０ないしフィラメント糸を平行に引き揃えて芯糸４０ｘを構成し、この芯糸４０ｘの周囲に前記導電性金属線材２０が露出しないように、撚り糸３２ｓをＳ撚りして構成したものである。なお、前記撚り糸３０、３２ｓの具体的な使用例については後述する。
【００２８】
さらに、図３に示す電磁波遮蔽編織用複合糸１０Ｃは、単一の導電性金属線材２０として、直径３０μｍのステンレス・スチールワイヤに対し、単一または複数本の撚り糸３０ないしフィラメント糸を平行に引き揃えて芯糸４０ｘを構成し、この芯糸４０ｘの周囲に前記導電性金属線材２０が露出しないように、撚り糸３２ｚをＺ撚りし、撚り糸３２ｓをＳ撚りして構成したものである。
【００２９】
このように構成される本実施例の電磁波遮蔽編織用複合糸１０Ａ、１０Ｂ、１０Ｃは、平編、ゴム編、両面編等による編物として、あるいは平織、斜文織、朱子織等による織物として、電磁波障害防止のための各種着衣、その他身の回りにおいて使用するシート類やカーテン等の内装材として、適宜編み織りして有効に適用することができる。
【００３０】
【実施例２】
図４ないし図６は、本発明に係る電磁波遮蔽編織用複合糸の別の実施例を示すものである。本実施例においては、直径が１０〜５０μｍからなる複数本の導電性金属線材２０ｎと、単一または複数本の撚り糸３０またはフィラメント糸とを、それぞれ平行に引き揃えて芯糸４０ｙを構成し、この芯糸４０ｙの周囲に前記導電性金属線材２０ｎが露出しないように撚り糸３２ｚ、３２ｓないしフィラメント糸を、それぞれＺ撚りおよび／またはＳ撚りして構成したものである。
【００３１】
しかるに、図４に示す電磁波遮蔽編織用複合糸１０Ａは、複数本の導電性金属線材２０ｎとして、直径２０μｍの２本のステンレス・スチールワイヤに対し、単一または複数本の撚り糸３０ないしフィラメント糸を平行に引き揃えて芯糸４０ｙを構成し、この芯糸４０ｙの周囲に前記導電性金属線材２０ｎが露出しないように、撚り糸３２ｚをＺ撚りして構成したものである。なお、前記撚り糸３０、３２ｚの具体的な使用例については後述する。
【００３２】
また、図５に示す電磁波遮蔽編織用複合糸１０Ｂは、複数本の導電性金属線材２０ｎとして、直径２０μｍの２本のステンレス・スチールワイヤに対し、単一または複数本の撚り糸３０ないしフィラメント糸を平行に引き揃えて芯糸４０ｙを構成し、この芯糸４０ｙの周囲に前記導電性金属線材２０ｎが露出しないように、撚り糸３２ｓをＳ撚りして構成したものである。なお、前記撚り糸３０、３２ｓの具体的な使用例については後述する。
【００３３】
さらに、図６に示す電磁波遮蔽編織用複合糸１０Ｃは、複数本の導電性金属線材２０ｎとして、直径２０μｍの２本のステンレス・スチールワイヤに対し、単一または複数本の撚り糸３０ないしフィラメント糸を平行に引き揃えて芯糸４０ｙを構成し、この芯糸４０ｙの周囲に前記導電性金属線材２０ｎが露出しないように、撚り糸３２ｚをＺ撚りし、撚り糸３２ｓをＳ撚りして構成したものである。
【００３４】
このように構成される本実施例の電磁波遮蔽編織用複合糸１０Ｄ、１０Ｅ、１０Ｆにおいても、前記実施例と同様に、平編、ゴム編、両面編等による編物として、あるいは平織、斜文織、朱子織等による織物として、電磁波障害防止のための各種着衣、その他身の回りにおいて使用するシート類やカーテン等の内装材として、適宜編み織りして有効に適用することができる。
【００３５】
以上の実施例において、それぞれ前述した撚り糸３０、３２ｚ、３２ｓの具体的な使用例について、以下詳細に説明する。
【００３６】
（Ａ）．普通撚糸を使用する場合
一般に、綿、絹、麻、羊毛等の紡績糸は原糸に加撚加工を施さずに、そのまま使用されることが多いが、絹、レーヨン、合成繊維等のフィラメント糸は強度太さを増すために、糸１本または２本以上を合せて撚り加工が施される。
そこで、本発明に係る電磁波遮蔽編織用複合糸の一実施例として、糸１本または２本以上を引揃えて、Ｚ（左）またはＳ（右）方向に、例えば約１０００回／ｍ以下の撚り数で加撚して構成した普通撚糸としての片撚り糸および諸撚り糸を使用することができる。
【００３７】
片撚り糸の場合は、編み織りする際に、縦糸に使用されるものは編み折り中に摩擦を生じる度合いが多いため、横糸のものより多く加撚する必要がある。また、朱子織のように柔軟さ、光沢を要求されるものは、比較的に撚り数を少なくする必要がある等、それぞれ用途に応じて適当な撚り数を設定する必要がある。
【００３８】
また、諸撚り糸は、糸１本または２本以上を引揃えて、撚りを加え（下撚り）、これに２本以上を引揃えて、下撚りの反対方向に撚り（上撚り）をかけたものである。
【００３９】
この諸撚り糸は、それぞれ編み織りする際の使用目的によって、（ａ）２本諸・片１本諸・双糸、（ｂ）３本諸・三子諸、（ｃ）４本諸・片２本諸・２本二子、（ｄ）６本諸・片３本諸・３本二子、（ｅ）片２本三子諸、等とすることができる。このように、諸撚り糸は最も応用範囲が広く、上撚りを下撚りの反対方向にかけ、下撚りを解舒し、繊維の位置を安定させ、糸に平滑性を与えることができる特徴がある。なお、紡績糸の場合、単糸での撚り方向は、綿紡績においてはＺ撚り、毛紡績糸においてはＳ撚りであり、双糸の場合はその反対方向の撚りが多いため、その他の撚り糸との加撚に際しては、それぞれ注意を要する。
【００４０】
（Ｂ）．強撚糸を使用する場合
本発明に係る電磁波遮蔽編織用複合糸の別の実施例として、編み織りする際に、編織物にシボ、冷感、重厚感を持たせるために、糸１本または２本以上を引揃えて、例えば約１０００回／ｍ以上３０００回／ｍ以下の撚り数で加撚して構成した強撚糸としての片撚り糸および諸撚り糸を使用することができる。
【００４１】
強撚片撚り糸は、細糸の場合、編み織りする際に、縦糸および横糸のどちらにも使用されるが、太糸の場合、大部分が横糸に使用される。また、この強撚片撚り糸を横糸に使用した場合のシボ立ちに際しては、撚り数、太さ、打込み順序の変換等により、相当異なった形を表す。すなわち、左右撚りのいずれか一方のみを使用した片シボ織物は、そのシボ立ちは大体織物の縦方向に細く立ち、また左右の強撚糸を使用した織物は、片シボ織物より平均したシボ立ちが得られる。
【００４２】
なお、前記強撚糸の打込み順により、一越織物、二越織物、四越織物等が得られる。そして、一越とは、左右の強撚糸を交互に打込むことであり、この場合のシボは比較的細かく、二越、四越等、２本以上同じ方向の撚り糸を打込んだ場合は、シボ立ちが粗くなる。また、糸の細いものは、太いものよりもシボ立ちが細かくなる。
【００４３】
また、強撚諸撚り糸は、強撚片撚り糸の回復力を、緒撚りにしてある程度安定させたものであり、片撚り糸とは異なった作用を有し、編み織りして得られた編織物も異なった地風を表す。なお、この強撚諸撚り糸として、強下撚りをかけた太い糸（地糸）に、細い無撚り糸（芯糸）を引き揃えて、下撚りと反対方向の上撚りを施した壁糸が知られている。この壁糸は、芯糸が撚り縮みを起こし、地糸は解撚して、芯糸の周囲に搦みつき、螺旋状の外観を呈している。また、この壁糸を２本を引き揃えて、さらに上撚りをかけたものがダブル壁糸である。この壁糸は、強撚糸としての回復力、縮み力は少なく、織物にした場合、糸にできた螺旋状の地糸の凹凸により、シボ立ちと同じような織物面の変化を表すことができる。
【００４４】
さらに、強撚諸撚り糸として、糸１本または２本以上を引き揃えて下撚りをかけ、これを２本以上引き揃えて下撚りと反対の方向に撚りをかけた駒撚り糸が知られている。この駒撚り糸は、諸撚り糸と同じ方法で加撚されるが、下撚り、上撚りとも普通諸撚り糸より撚りの強いものである。そして、駒撚り糸は、冷たくさらっとした地風が要求される夏用の編織物として好適である。
【００４５】
（Ｃ）．飾り糸を使用する場合
本発明に係る電磁波遮蔽編織用複合糸のさらに別の実施例として、２本以上の糸を撚り合せて糸の太さ、色、撚り数、撚り方向、撚り強さ、原料および給糸速度等を変えて撚り合せ、特異な外観形態を与えた飾り糸を使用することができる。
【００４６】
この飾り糸は、意匠糸あるいは飾撚糸とも称し、一般に糸の芯になる芯糸の上に飾となる飾り糸を、数種の方法により特殊の外観を与えるように巻き、さらに崩れを防止するため押え糸を施した構成からなり、（ａ）ノップ系統、（ｂ）ループ系統、（ｃ）前記両系統の組合せ、（ｄ）スラブヤーン等の種類がある。
【００４７】
以上、本発明の好適な実施例について説明したが、本発明は前記実施例に限定されることなく、例えば導電性金属線材については、種々の金属線材を適用することが可能であるが、鉄もしくはその合金が好適であり、またこの場合ニッケル、錫、コバルト、クロム等の金属アレルギーの原因となる成分を全く含まないか、またはその成分の含有率の低いものが好適であると共に、それらの使用本数や直径寸法についても任意に選択することができる。また、撚り糸ないしフィラメント糸についても、使用目的に適合させて任意の素材を採用することが可能である。さらに、前記実施例からなる電磁波遮蔽編織用複合糸は、その用途に応じて、その周囲に単一または複数本の導電性金属線材を、さらにコイル状に巻き付けた構成とすることもでき、その他本発明の精神を逸脱しない範囲内において、多くの設計変更が可能である。
【００４８】
【発明の効果】
前述した実施例から明らかな通り、本発明に係る電磁波遮蔽編織用複合糸によれば、単一または複数本の導電性金属線材と、単一または複数本の撚り糸ないしフィラメント糸とを、それぞれ平行に引き揃えて芯糸を構成し、この芯糸の周囲に前記導電性金属線材が露出しないように撚り糸ないしフィラメント糸を、それぞれＺ撚りおよび／またはＳ撚りして構成することにより、電磁波遮蔽性能を十分に発揮することができると共に、編み織り作業が容易にして、通気性および可撓性を備え、しかも導電性金属線材が表面に露呈することなく、肌触りの良好な電磁波遮蔽編織用複合糸を得ることができる。
【００４９】
特に、本発明に係る電磁波遮蔽編織用複合糸を使用して、衣料としての編織物を作成する場合には、導電性金属線材が表面に表れることなく、通常の衣料と全く異なることのない感触と体裁とを保持することができ、さらに洗濯に対する耐性効果も十分に維持することができ、衣料としての耐久性と共に電磁波遮蔽効果も十分に保持することができる等、多くの優れた効果を奏する。
【図面の簡単な説明】
【図１】本発明に係る電磁波遮蔽編織用複合糸の一実施例を示す要部説明図である。
【図２】図１に示す実施例の電磁波遮蔽編織用複合糸の変形例を示す要部説明図である。
【図３】図１に示す実施例の電磁波遮蔽編織用複合糸のさらに変形例を示す要部説明図である。
【図４】本発明に係る電磁波遮蔽編織用複合糸の別の実施例を示す要部説明図である。
【図５】図４に示す実施例の電磁波遮蔽編織用複合糸の変形例を示す要部説明図である。
【図６】図４に示す実施例の電磁波遮蔽編織用複合糸のさらに変形例を示す要部説明図である。
【符号の説明】
１０　電磁波遮蔽編織用複合糸
１０Ａ、１０Ｂ、１０Ｃ　電磁波遮蔽編織用複合糸
１０Ｄ、１０Ｅ、１０Ｆ　電磁波遮蔽編織用複合糸
２０、２０ｎ　導電性金属線材
３０、３２　撚り糸
３２ｚ　Ｚ撚りの撚り糸
３２ｓ　Ｓ撚りの撚り糸
４０ｘ、４０ｙ　芯糸
【図１】
2004011033.tif 000003
【図２】
2004011033.tif 000004
【図３】
2004011033.tif 000005
【図４】
2004011033.tif 000006
【図５】
2004011033.tif 000007
【図６】
2004011033.tif 000008